Brevet FR2951716A1 — publié le 20110429

COMPOSITION PERMETTANT DE CAPTER LE CO2 La présente invention a pour objet un liant hydraulique permettant de capter le CO2 grâce à des enzymes capables de catalyser le captage et la carbonatation du CO2. La présente invention a également pour objet une composition hydraulique comprenant au moins un liant hydraulique et lesdites enzymes, un procédé de fabrication de la composition hydraulique selon l'invention, un élément pour le domaine de la construction réalisé en utilisant le liant hydraulique selon l'invention ou la composition hydraulique selon l'invention et l'utilisation d'un liant hydraulique selon l'invention ou d'une composition hydraulique selon l'invention pour capter, immobiliser et transformer le CO2 présent dans l'environnement extérieur et/ou dans l'environnement intérieur. La problématique du CO2 et sa relation avec l'effet de serre sont connues depuis de nombreuses années. La prise en compte collective de cette problématique a abouti à la mise en place de normes européennes visant à réduire les émissions de CO2. Les solutions envisagées à l'heure actuelle sont majoritairement axées sur la cause des émissions de CO2. De ce fait, les entreprises sont les premiers acteurs concernés, et de nombreuses recherches sont menées afin de réduire les émissions de CO2 à la source. Cependant, les problèmes de « pollution » au CO2 n'existent pas que dans l'environnement extérieur, mais aussi à l'intérieur des bâtiments. Les systèmes de chauffage, par exemple, peuvent être source de dégagement de CO2. Or, il n'existe pas à l'heure actuelle de solution permettant de réduire efficacement le CO2 accumulé à l'intérieur des bâtiments. L'utilisation d'enzymes, comme par exemple les anhydrases carboniques, pour capter le CO2 est connue, puisque certaines enzymes sont naturellement adaptées à cette fonction. On peut citer par exemple la publication : Biocatalytic capture of CO2 with carbonic anhydrase and its transformation to solid carbonate, Nathalie Favre, Lorraine Christ, Alain C. Pierre, Journal of Molecular Catalysis B : Enzymatic 60 (2009) 163-170. Cependant, les enzymes proviennent d'organismes vivants et nécessitent des conditions particulières et relativement strictes pour leur bon fonctionnement. Afin de répondre aux exigences environnementales et aux exigences fixées par les normes, il est devenu nécessaire de trouver d'autres moyens pour compléter les solutions actuelles de réduction du CO2 présent dans l'environnement extérieur, mais aussi dans l'environnement intérieur. Aussi le problème que se propose de résoudre l'invention est de fournir un nouveau moyen adapté pour capter le CO2 présent dans l'environnement extérieur, mais aussi dans l'environnement intérieur. De manière inattendue, les inventeurs ont mis en évidence qu'il est possible d'utiliser, dans des conditions spécifiques, des enzymes capables de catalyser le captage et la transformation du CO2 en carbonates et/ou en bicarbonates, et de les mettre en contact avec un liant hydraulique pour capter et transformer le CO2 présent dans l'environnement extérieur, mais aussi dans l'environnement intérieur. De manière surprenante, les enzymes selon l'invention peuvent fonctionner malgré le pH très basique, généralement supérieur ou égal à 11, des liants hydrauliques et compositions hydrauliques. Dans ce but, la présente invention propose un liant hydraulique comprenant au moins des enzymes capables de catalyser le captage et la transformation du CO2 en carbonates et/ou en bicarbonates. Un autre objet selon l'invention est une composition hydraulique comprenant au moins un liant hydraulique et des enzymes catalysant le captage et la transformation du CO2 en carbonates et/ou en bicarbonates. Un autre objet selon l'invention est un procédé de fabrication d'une composition hydraulique selon l'invention comprenant une étape de mise en contact entre au moins des enzymes capables de catalyser le captage et la transformation du CO2 en carbonates et/ou en bicarbonates, une eau de gâchage et un liant hydraulique. Un autre objet selon l'invention est un élément pour le domaine de la construction réalisé en utilisant un liant hydraulique selon l'invention ou une composition hydraulique selon l'invention. Enfin, un autre objet selon l'invention est l'utilisation d'un liant hydraulique selon l'invention ou d'une composition hydraulique selon l'invention pour capter, immobiliser et transformer le CO2 présent dans l'environnement extérieur et/ou dans l'environnement intérieur. L'invention offre des avantages déterminants, en particulier l'utilisation des enzymes telles que décrites ci-après ne modifie pas nécessairement le procédé de fabrication habituel du liant hydraulique selon l'invention ou de la composition hydraulique selon l'invention. L'invention offre comme autre avantage que le liant hydraulique selon l'invention ou la composition hydraulique selon l'invention peuvent être utilisés de la même manière et pour les mêmes applications que s'ils n'étaient pas en contact avec lesdites enzymes. L'invention présente comme autre avantage un meilleur cycle de vie du matériau, c'est-à-dire que le carbonate formé dans la composition hydraulique selon l'invention peut être recyclé comme granulat pour les matériaux du bâtiment ou pour les routes, ou comme matière première en cimenterie. Enfin l'invention a pour avantage de pouvoir être mise en oeuvre dans toutes industries, notamment l'industrie du bâtiment, l'industrie chimique (adjuvantiers) et dans l'ensemble des marchés de la construction (bâtiment, génie civil, routes ou usine de préfabrication), dans l'industrie cimentière ou les centrales à béton. D'autres avantages et caractéristiques de l'invention apparaîtront clairement à la lecture de la description et des exemples donnés à titre purement illustratifs et non limitatifs qui vont suivre. Par l'expression « liant hydraulique », on entend selon la présente invention tout composé ayant la propriété de s'hydrater en présence d'eau et dont l'hydratation permet d'obtenir un solide ayant des caractéristiques mécaniques. Le liant hydraulique selon l'invention peut en particulier être un ciment, du plâtre ou de la chaux. De préférence, le liant hydraulique selon l'invention est un ciment. Par l'expression « composition hydraulique », on entend selon la présente invention un mélange d'au moins un liant hydraulique, avec de l'eau (dite eau de gâchage), éventuellement des granulats, éventuellement des additifs, et éventuellement des additions minérales. Une composition hydraulique peut par exemple être un béton hautes performances, un béton très hautes performances, un béton auto-plaçant, un béton auto-nivelant, un béton auto-compactant, un béton fibré, un béton prêt à l'emploi ou un béton coloré. Par le terme « béton », on entend également les bétons ayant subi une opération de finition telle que le béton bouchardé, le béton désactivé ou lavé, ou le béton poli. On entend également selon cette définition le béton précontraint. Le terme « béton » comprend les mortiers ; dans ce cas précis le béton comprend un mélange d'au moins un liant hydraulique, de sable, d'eau, éventuellement d'additifs et éventuellement d'additions minérales. Le terme « béton » selon l'invention désigne indistinctement le béton frais ou le béton durci. De préférence, la composition hydraulique selon l'invention est un coulis de ciment, un mortier, un béton, une pâte de plâtre ou un coulis de chaux. Préférentiellement, la composition hydraulique selon l'invention est un coulis de ciment, un mortier ou un béton. La composition hydraulique selon l'invention peut être utilisée directement sur chantier à l'état frais et coulée dans un coffrage adapté à l'application visée, ou alors en préfabrication, ou encore en tant qu'enduit sur un support solide. Par le terme « prise », on entend selon la présente invention le passage à l'état solide d'un liant hydraulique par réaction chimique d'hydratation. La prise est généralement suivie par la période de durcissement. Par le terme « durcissement », on entend selon la présente invention l'acquisition des propriétés mécaniques d'un liant hydraulique, après la fin de la prise. Par les expressions « enzymes catalysant le captage et la transformation du CO2 en carbonates et/ou en bicarbonates » ou « enzymes capables de catalyser le captage et la transformation du CO2 en carbonates et/ou en bicarbonates » on entend selon la présente invention toute enzyme dont l'activité enzymatique consiste à capter ou à libérer du CO2. Les enzymes sont de préférence choisies parmi les anhydrases carboniques ou un de leurs analogues. Les anhydrases carboniques sont référencées sous le numéro EC 4.2.1.1. Les anhydrases carboniques peuvent notamment être celles décrites dans la publication : Carbonic anhydrases as targets for medicinal chemistry, Claudiu T. Supuran and Andrea Scizzafava, Bioorganic and Medicinal Chemistry 15 (2007) 4336-4350. Les anhydrases carboniques peuvent avoir différentes origines et peuvent par exemple être extraites selon les procédés décrits dans la publication suivante : The Enzymes, S.Lindskog et al., 5, 594-595, Carbonic anhydrase. Les anhydrases peuvent également être achetées auprès de fournisseurs spécialisés, comme la société COGER, qui fournit par exemple des anhydrases carboniques extraites d'érythrocytes bovins sous la référence #SER-1588202. Par le terme « analogues », on entend selon la présente invention tout type d'enzymes ayant un site fonctionnel leur permettant de capter ou de libérer du CO2. Les analogues peuvent être des molécules naturelles ou artificielles. De préférence, lesdites enzymes sont associées à au moins une source de cations et à de l'eau de réaction pour leur fonctionnement. Par l'expression « source de cations » on entend selon la présente invention tout composé chimique capable de fournir au moins un type de cations en solution ou capable de faire réagir lesdits cations avec l'environnement. Les cations peuvent être choisis parmi les ions de manganèse, de magnésium, de fer, de calcium, de cadmium, de zinc, de cobalt, de baryum, de césium, de strontium, d'aluminium, des phases formées de un ou plusieurs de ces cations et leurs mélanges. De préférence, les cations sont choisis parmi les ions de calcium, de magnésium et leurs mélanges. De préférence, les cations sont des cations divalents. Selon une variante de l'invention, les cations peuvent être tout type de cations capables de réagir avec les ions HCO3 ou CO32- Par l'expression « source de calcium » on entend selon la présente invention tout composé chimique comprenant du calcium et capable de fournir des ions calcium en solution, notamment en solution aqueuse, ou capable de faire réagir lesdits ions calcium avec l'environnement. La source de calcium peut par exemple être du CaCl2, un liant hydraulique ou au moins l'un des composants d'une composition hydraulique. Généralement, la source de cations/calcium peut être le liant hydraulique selon l'invention ou au moins un des composants de la composition hydraulique selon l'invention, mais elle peut également être une source autre que le liant hydraulique selon l'invention ou que l'un des composants de la composition hydraulique selon l'invention. De préférence, la source de cations/calcium est le liant hydraulique selon l'invention ou au moins un des composants de la composition hydraulique selon l'invention, Les composants de la composition hydraulique selon l'invention peuvent être choisis parmi des granulats, des fibres, un liant hydraulique, des laitiers, des fumées de silice, des cendres volantes, des fillers calcaires ou siliceux, des pouzzolanes, des adjuvants ou leurs mélanges. Par l'expression « eau de réaction », on entend selon la présente invention l'eau qui permet le bon fonctionnement des enzymes décrites ci-avant et qui permet le captage et la transformation du CO2. Cette eau de réaction peut être une partie de l'eau de gâchage et/ou peut être de l'eau apportée spécifiquement à proximité dudit matériau selon l'invention. Quand l'eau de réaction est une partie de l'eau de gâchage, elle peut en particulier être la partie de l'eau de gâchage qui reste prisonnière des pores du liant hydraulique ou de la composition hydraulique. De préférence, l'eau de réaction est une partie de l'eau de gâchage. Par l'expression « élément pour le domaine de la construction », on entend selon la présente invention tout élément constitutif d'une construction comme par exemple un sol, une chape, une fondation, un mur, une cloison, un plafond, une poutre, un plan de travail, un pilier, une pile de pont, un parpaing, une canalisation, un poteau, une corniche, un élément de voirie (par exemple une bordure de trottoir), une tuile, un revêtement (par exemple de route), un enduit (par exemple de mur), une plaque de plâtre, un élément isolant (acoustique et/ou thermique). Un premier objet selon l'invention est un liant hydraulique comprenant au moins 25 des enzymes capables de catalyser le captage et la transformation du CO2 en carbonates et/ou en bicarbonates. De préférence, les enzymes du liant hydraulique selon l'invention sont choisies parmi les anhydrases carboniques ou un de leurs analogues. Préférentiellement, les enzymes du liant hydraulique selon l'invention sont choisies parmi les anhydrases 30 carboniques. De préférence, le liant hydraulique selon l'invention est choisi parmi un ciment, du plâtre ou de la chaux. Préférentiellement, le liant hydraulique selon l'invention est un ciment. De préférence, le liant hydraulique selon l'invention comprend de 0,005 à 35 5 %, préférentiellement de 0,01 à 2 %, d'enzymes en masse par rapport à la masse du liant hydraulique. Un autre objet selon l'invention une composition hydraulique comprenant au moins un liant hydraulique et des enzymes catalysant le captage et la transformation du CO2 en carbonates et/ou en bicarbonates. De préférence, la composition hydraulique selon l'invention comprend au moins un liant hydraulique selon l'invention. De préférence, les enzymes de la composition hydraulique selon l'invention sont choisies parmi les anhydrases carboniques ou un de leurs analogues. Préférentiellement, les enzymes de la composition hydraulique selon l'invention sont choisies parmi les anhydrases carboniques. De préférence, le liant hydraulique de la composition hydraulique selon l'invention est choisi parmi un ciment, du plâtre ou de la chaux. Préférentiellement, le liant hydraulique de la composition hydraulique selon l'invention est un ciment. De préférence, la composition hydraulique selon l'invention comprend de 0,005 à 5 %, préférentiellement de 0,01 à 2 %, d'enzymes en masse par rapport à la masse du liant hydraulique. De préférence, lesdites enzymes sont situées dans la masse de la composition hydraulique selon l'invention ou à la surface de la composition hydraulique selon l'invention durcie. De préférence, la composition hydraulique selon l'invention est un coulis de ciment, un mortier, un béton, une pâte de plâtre ou un coulis de chaux. Préférentiellement, la composition hydraulique selon l'invention est un coulis de ciment, un mortier ou un béton. La porosité de la composition hydraulique selon l'invention est de préférence comprise de 5 à 80 % en volume. Sans vouloir être lié par la théorie, il semble que plus la composition hydraulique est poreuse, meilleure peut être la diffusion du CO2. Parmi d'autres paramètres, il semble, pour une composition hydraulique à base de ciment, que la porosité peut notamment être liée au rapport massique eau/ciment (E/C). Le rapport eau/ciment est ainsi de préférence inférieur ou égal à 2. De préférence, la composition hydraulique selon l'invention n'est pas comprise 30 dans une enceinte fermée, comme par exemple un bioréacteur. Un autre objet selon l'invention est un procédé de fabrication d'une composition hydraulique selon l'invention comprenant une étape de mise en contact entre au moins des enzymes capables de catalyser le captage et la transformation du CO2 en carbonates et/ou en bicarbonates, une eau de gâchage et un liant hydraulique. 35 De préférence, les enzymes utilisées dans le procédé selon l'invention sont sous forme de solution, de poudre ou immobilisées sur un support. Quand les enzymes sont sous forme de poudre, elles sont de préférence lyophilisées ou cristallisées. Quand les enzymes sont immobilisées sur un support, elles peuvent par exemple être fixées sur ledit support selon le procédé décrit dans la demande de brevet US 2006/0246564. De préférence, l'étape de mise en contact du procédé selon l'invention est réalisée selon l'une des manières suivantes : - les enzymes sont ajoutées en même temps que et/ou dans l'eau de gâchage ; les enzymes sont ajoutées directement à au moins l'un des composants d'une composition hydraulique avant ajout de l'eau de gâchage ; les enzymes sont ajoutées au cours du gâchage ; les enzymes sont appliquées à la surface d'une composition hydraulique pendant la prise de celle-ci, pendant le durcissement de celle-ci ou après le durcissement de celle-ci ; les enzymes sont ajoutées à une composition hydraulique, de préférence au moment de la projection de la composition hydraulique. De préférence, les composants de la composition hydraulique auxquels les enzymes peuvent être ajoutées sont des granulats, des fibres, un liant hydraulique, du laitier, des fumées de silice, des cendres volantes, des fillers calcaires ou siliceux, des pouzzolanes, des adjuvants, etc. Avantageusement, quand les enzymes sont ajoutées au cours du gâchage, elles peuvent être ajoutées au début, au milieu ou à la fin dudit gâchage. Il peut même être envisagé d'ajouter les enzymes en dernier, juste avant l'arrêt du malaxeur dans lequel les composants sont mélangés. Les enzymes utilisées dans le procédé selon l'invention ont les mêmes caractéristiques que les enzymes utilisées dans le liant hydraulique selon l'invention ou la composition hydraulique selon l'invention. D'autre part, les enzymes utilisées selon l'invention peuvent présenter un degré de pureté variable. De préférence, les enzymes du procédé selon l'invention sont choisies parmi les anhydrases carboniques ou un de leurs analogues. Préférentiellement, les enzymes du procédé selon l'invention sont choisies parmi les anhydrases carboniques. De préférence, le liant hydraulique du procédé selon l'invention est choisi parmi un ciment, du plâtre ou de la chaux. Préférentiellement, le liant hydraulique du procédé selon l'invention est un ciment. De préférence, la composition hydraulique du procédé selon l'invention comprend de 0,005 à 5 %, préférentiellement de 0,01 à 2 %, d'enzymes en masse par rapport à la masse du liant hydraulique. De préférence, la composition hydraulique du procédé selon l'invention est un coulis de ciment, un mortier, un béton, une pâte de plâtre ou un coulis de chaux. Préférentiellement, la composition hydraulique du procédé selon l'invention est un coulis de ciment, un mortier ou un béton. La porosité de la composition hydraulique du procédé selon l'invention est de préférence comprise de 5 à 80 % en volume. Le rapport eau/ciment est de la composition hydraulique du procédé selon l'invention de préférence inférieur ou égal à 2. De préférence, la composition hydraulique du procédé selon l'invention n'est pas comprise dans une enceinte fermée, comme par exemple un bioréacteur. Un autre objet selon l'invention est un élément pour le domaine de la construction réalisé en utilisant un liant hydraulique selon l'invention ou une composition hydraulique selon l'invention, tels que décrits ci-avant. Lorsque l'élément pour le domaine de la construction selon l'invention est un élément porteur, alors il comprend de préférence en outre un agent anti-corrosion. Enfin, un autre objet selon l'invention est l'utilisation d'un liant hydraulique selon l'invention ou d'une composition hydraulique selon l'invention pour capter, immobiliser et transformer le CO2 présent dans l'environnement extérieur et/ou dans l'environnement intérieur. Le CO2 à capter et à transformer en carbonates et/ou en bicarbonates peut être naturellement présent à proximité de la composition hydraulique selon l'invention ou alors peut être volontairement apporté à proximité de ladite composition hydraulique. Les différentes caractéristiques des enzymes, de la source de cations et de l'eau de réaction décrites ci-avant peuvent s'appliquer aux différents objets selon l'invention. La figure 1 représente le principe de la carbonatation des compositions hydrauliques en présence des enzymes selon l'invention. En se référant à la figure 1, qui représente le principe de la carbonatation des compositions hydrauliques en présence des enzymes selon l'invention, les mécanismes mis en jeu lors de la carbonatation des compositions hydrauliques peuvent être brièvement expliqués. Les compositions hydrauliques hydratées sont des milieux poreux, dont les pores sont partiellement remplis d'eau, qui peut généralement être une partie de l'eau de gâchage. Le CO2 présent dans l'atmosphère peut diffuser à travers lesdits pores et se dissoudre dans l'eau comprise dans lesdits pores. Le CO2 dissous dans l'eau peut être sous différentes formes en fonction du pH de la solution dans laquelle il se trouve, comme illustré par la relation suivante : H2C 03 HCO3 CO32- pH 6.35 10.3 Réaction 1 : formes du CO2 dissous en fonction du pH de la solution. Les enzymes selon l'invention permettent de catalyser le passage du CO2 dissous sous sa forme HCO3 . Etant donné que le pH des liants et compositions hydrauliques est très basique, généralement supérieur ou égal à 11, le HCO3 ainsi formé continue à réagir avec l'eau pour former des ions CO32-, comme illustré par la réaction suivante : HCO3 +H20 C3- +H3O + Réaction 2 : formation des ions CO32-. Les hydrates ou autres composés inorganiques compris dans la composition hydraulique durcie peuvent être une source de cations, comme par exemple d'ions calcium, qui peuvent réagir avec les ions CO32- précédemment formés, comme illustré par la réaction suivante : CO' + Ca 2+ CaCO3 Réaction 3 : formation du CaCO3. Le CO2 de l'atmosphère peut donc être durablement immobilisé dans des compositions hydrauliques grâce aux enzymes selon l'invention. Les exemples suivants illustrent l'invention sans en limiter la portée. EXEMPLES Des pavés de liant hydraulique de dimension 4 x 4 x 16 cm ont été réalisés et sont appelés « éprouvettes » dans la suite des exemples. Certaines éprouvettes comprennent les enzymes telles que décrites ci-après et d'autres non, afin de valider l'effet de la présente invention. Le liant hydraulique testé est un mortier normalisé, dont la formulation est décrite dans le tableau 1 ci-après. Tableau 1 : Formulation d'un mortier normalisé tel que testé Mortier normalisé Sable normalisé 1350 g Ciment 450 g Eau déionisée 225 g Le sable normalisé est un sable siliceux conforme à la norme EN 196-1, dont le fournisseur est la Société Nouvelle du Littoral Le ciment est un ciment CEM 152,5 R issu de la cimenterie Lafarge de Saint Pierre La Cour. Les enzymes sont des anhydrases carboniques B lyophilisées extraites d'érythrocytes bovins, dont le fournisseur est COGER (Référence #SER-1588202). Le protocole de malaxage du mortier normalisé suit la norme EN 196-1. Dans le cas des gâchées avec les enzymes, on ajoute 100 mg d'enzymes dans l'eau de gâchage, soit environ 0,02 % en masse par rapport au ciment. Pour les tests de carbonatation, les protocoles A et B peuvent être suivis et sont les suivants : démoulage à 1 jour après le gâchage et immersion dans une eau à 20°C jusqu'à l'échéance de 14 jours après le gâchage ; à 14 jours après le gâchage : • pour le protocole A, les éprouvettes sont placées 7 jours à 20°C et 65 d'humidité relative (HR) ; • pour le protocole B, les éprouvettes sont placées 2 jours à 45 °C, puis 5 jours à 20°C et 65 % d'humidité relative (HR) ; enfin, les éprouvettes sont placées pendant 7, 35 et 84 jours dans le bac de carbonatation accélérée. Le tableau 2 ci-après présente de manière synthétique les deux protocoles A et B suivis. Tableau 2 : Protocoles de conditionnement des éprouvettes avant le test de décoloration réalisés sur des mortiers tests Protocole Démoulage à Séchage à Stockage à Caisson de 1 jour et l'étuve à 45 °C 20°C et 65% carbonatation conservation HR accélérée sous eau A 14 jours Non 7 jours 7 jours B 14 jours 2 jours 5 jours 7 jours A l'échéance de 28 jours après le gâchage, le niveau de carbonatation des éprouvettes est testé grâce au test de décoloration de la phénolphtaléine (due à la carbonatation). Les éprouvettes sont en effet aspergées de phénolphtaléine, qui est un indicateur coloré passant d'une coloration rose pour un pH supérieur à 9, à une coloration incolore pour un pH inférieur à 9. Le pH classique d'un mortier est supérieur à 9, mais il devient plus acide en cas de carbonatation. La décoloration de la phénolphtaléine indique donc les endroits où une carbonatation a eu lieu, et ainsi dans notre cas, les endroits où les enzymes ont réagi pour capter le CO2 et le transformer en carbonates et/ou en bicarbonates. Le principe de l'essai accéléré de carbonatation (ou test de décoloration) consiste à introduire du gaz carbonique dans une enceinte à humidité relative contrôlée dans laquelle sont placés les échantillons de mortier. A certaines échéances, les échantillons de mortier sont retirés de l'enceinte et la profondeur de carbonatation est mesurée à l'aide d'un indicateur coloré, la phénolphtaléine, qui permet de visualiser le changement de pH résultant de la carbonatation au sein du mortier. Cette détermination est réalisée sur une fracture fraîche de l'échantillon de matériau. Les réactifs utilisés sont les suivants : • mélange gazeux : CO2 (50 %), -02 (10 %), N2 (40 %), Fournisseur : Air Liquide (Code Alphagaz : 3OD02196 B50ANM) ; • phénolphtaléine : 0.05 % dans un mélange 50/50 Eau/Ethanol ; • nitrate d'ammonium (H4N2O3) (réf VWR : 21.277.510). Ce produit est prévu pour être disposé en solution saturée dans le caisson de carbonatation de façon à maintenir une humidité relative de 65 % à 20 °C. MODE OPERATOIRE Conditionnement des éprouvettes avant démarrage de l'essai Avant le démarrage de l'essai de carbonatation accélérée, les éprouvettes sont conditonnées au choix selon l'un des deux protocoles A ou B décrits dans le tableau 2 ci-avant. Principe de l'essai A l'issue du conditionnement, les éprouvettes sont disposées dans l'enceinte : elles seront distantes les unes des autres d'au moins 2 cm. Après introduction des éprouvettes dans l'enceinte, l'humidité relative et la température de l'enceinte sont mesurées au cours de l'essai. II est également nécessaire de s'assurer que le mélange gazeux circule faiblement dans l'enceinte. A chaque échéance, les éprouvettes sont retirées de l'enceinte et les épaisseurs de mortier carbonaté ainsi que les masses des éprouvettes sont mesurées. Pour chaque éprouvette, un morceau de mortier (épaisseur 6 ± 1 cm) est prélevé par fracturation par fendage. Les éprouvettes résiduelles sont ensuite replacées dans l'enceinte. Mesure de l'épaisseur de mortier carbonaté Les mesures de l'épaisseur de mortier carbonaté sont réalisées après pulvérisation d'une solution de phénolphtaléine (0,05 % dans un volume 50/50 Eau/Ethanol). La solution de phénolphtaléine révèle l'interface entre la zone non- carbonatée et la zone carbonatée. Les mesures correspondent aux distances (en mm) entre la surface externe du mortier et le front de coloration. Elles sont effectuées sur le front de coloration en dehors des zones suivantes : dans les coins ou lorsque le front de coloration passe par une interface granulat/matrice. Sont concernés les granulats dont le diamètre maximal D est supérieur à 3 mm. Une distance est déterminée pour chaque face. Les valeurs données dans les tableaux sont la valeur moyenne pour chaque face et pour chaque échéance, pour une éprouvette donnée. La valeur correspondante à une échéance donnée est la moyenne de ces quatre valeurs. Le tableau 3 ci-après présente les résultats des tests de décoloration de la 5 phénolphtaléine. Tableau 3 : Résultats des tests de décolorations de la phénolphtaléine Profondeur moyenne de décoloration sur chaque face de l'éprouvette (mm) Temps (jours) 0 7 35 84 Eprouvette avec enzymes (Protocole A) 0 0 3,5 5,1 Eprouvette avec enzymes (Protocole B) 0 1 5,4 7,5 Eprouvette sans enzymes (Protocole A) 0 0 1,5 3,5 Eprouvette sans enzymes (Protocole B) 0 0,5 3,3 5,4 D'après le tableau 3 ci-avant, on peut constater que les profondeurs de décoloration sont plus importantes pour les éprouvettes comprenant les enzymes selon 10 l'invention que pour les éprouvettes ne comprenant pas d'enzymes. Par exemple, la profondeur moyenne de décoloration à 35 jours pour l'éprouvette avec enzymes traitée selon le protocole A est de 3,5 mm, alors que la profondeur de décoloration moyenne pour la même éprouvette sans enzymes à la même échéance est de 1,5 mm. Cela montre bien que la carbonatation est meilleure en présence des enzymes selon 15 l'invention. Par conséquent, le captage et la transformation du CO2 est améliorée grâce aux enzymes selon l'invention. REVENDICATIONS1- Liant hydraulique, caractérisé en ce qu'il comprend au moins des enzymes capables de catalyser le captage et la transformation du CO2 en carbonates et/ou en bicarbonates. 2- Liant hydraulique selon la revendication 1, caractérisé en ce que les enzymes sont choisies parmi les anhydrases carboniques ou un de leurs analogues. 3- Liant hydraulique selon la revendication 1 ou 2, caractérisé en ce que ledit liant est choisi parmi un ciment, du plâtre ou de la chaux. 4- Liant hydraulique selon l'une quelconque des revendications 1 à 3, caractérisé en ce qu'il comprend de 0,005 à 5 % d'enzymes en masse par rapport à la masse du liant hydraulique. 5- Composition hydraulique, caractérisée en ce qu'elle comprend au moins un liant hydraulique et des enzymes catalysant le captage et la transformation du CO2 en carbonates et/ou en bicarbonates. 6- Composition hydraulique selon la revendication 5, caractérisée en ce que ladite composition est un coulis de ciment, un mortier, un béton, une pâte de plâtre ou un coulis de chaux. 25 7- Procédé de fabrication d'une composition hydraulique selon la revendication 5 ou 6, caractérisé en ce qu'il comprend une étape de mise en contact entre au moins des enzymes capables de catalyser le captage et la transformation du CO2 en carbonates et/ou en bicarbonates, une eau de gâchage et un liant hydraulique. 30 8- Procédé selon la revendication 7, caractérisé en ce que lesdites enzymes sont sous forme de solution, de poudre ou immobilisées sur un support. 9- Procédé selon la revendication 7 ou 8, caractérisé en ce que l'étape de mise en contact est réalisée selon l'une des manières suivantes : 35 les enzymes sont ajoutées en même temps que et/ou dans l'eau de gâchage ; les enzymes sont ajoutées directement à au moins l'un des composants d'une composition hydraulique avant ajout de l'eau de gâchage ; 10les enzymes sont ajoutées au cours du gâchage ; les enzymes sont appliquées à la surface d'une composition hydraulique pendant la prise de celle-ci, pendant le durcissement de celle-ci ou après le durcissement de celle-ci ; les enzymes sont ajoutées à une composition hydraulique. 10- Elément pour le domaine de la construction, caractérisé en ce qu'il est réalisé en utilisant un liant hydraulique selon l'une quelconque des revendications 1 à 4 ou une composition hydraulique selon la revendication 5 ou 6. 11- Utilisation d'un liant hydraulique selon l'une quelconque des revendications 1 à 4 ou d'une composition hydraulique selon la revendication 5 ou 6 pour capter, immobiliser et transformer le CO2 présent dans l'environnement extérieur et/ou dans l'environnement intérieur.